(57)【要約】【課題】高い引裂強力を有する薄地の軽量織物を提供する。【解決手段】（１）合成繊維からなるベース糸と補強糸から構成される織物であって、目付けが４０ｇ／ｍ２以下であり、該ベース糸の繊度が１０〜３０ｄｔｅｘであり、該織物の引裂き強度が８Ｎ以上であり、（２）前記補強糸の繊度が、２０〜６０ｄｔｅｘであり、（３）前記補強糸が経糸及び／又は緯糸に配列され、含有率が５〜５０ｗｔ％であり、（４）カバーファクターが１３００〜１７００である軽量織物、それを用いたスポーツ衣料用生地及び資材用生地。【選択図】        なし【特許請求の範囲】
【請求項１】
合成繊維からなるベース糸と補強糸から構成される織物であって、目付けが４０ｇ／ｍ２以下であり、該ベース糸の繊度が１０〜３０ｄｔｅｘであり、該織物の引裂き強度が８Ｎ以上であることを特徴とする軽量織物。
【請求項２】
前記補強糸の繊度が、２０〜６０ｄｔｅｘであることを特徴とする請求項１記載の軽量織物。
【請求項３】
前記補強糸が経糸及び／又は緯糸に配列され、含有率が５〜５０ｗｔ％であることを特徴とする請求項１または２記載の軽量織物。
【請求項４】
カバーファクターが１３００〜１７００であることを特徴とする請求項１〜３のいずれかに記載の軽量織物。
【請求項５】
請求項１〜４のいずれかに記載の軽量織物を用いることを特徴とするスポーツ衣料用生地。
【請求項６】
請求項１〜４のいずれかに記載の軽量織物を用いることを特徴とする資材用生地。
【発明の詳細な説明】
【０００１】
【発明の属する技術分野】
本発明は軽量織物に関する。更に詳しくは、高い引裂き強度を有する薄地の軽量織物に関する。
【０００２】
【従来の技術】
従来から産業資材用途やスポーツ衣料用途などに、軽量性、薄地化が必要とされ、その為に、使用される繊維素材としては、ナイロン系繊維が主に使用されている。ナイロン系繊維が多く利用されている理由として一般的にポリエステルよりもデニール当りの破断強度が高いことが挙げられる。テント、寝袋、帆布等の用途において、軽量、薄地化が要求されており、ナイロンの４０ｄｔｅｘクラスの繊維を用いた織物を使用し、引裂き強度を上げるために、織物組織をリップストップタフタ等にしている。リップストップタフタとは、ベースの組織とは別に、縦糸及び緯糸を２本以上並び組織にするものである。
特許文献１には、強化糸を用いた強化された布が開示されているが、布の目付けが比較的大きなもので、重量のある強化布帛に関する発明であり、本件発明の薄地で軽量な強化生地については開示されていない。
【０００３】
【特許文献１】
特表平１０−５１３２２９号公報
【０００４】
【発明が解決しようとする課題】
本発明は、従来の軽量、薄地布帛とは違い、織物のベース原糸に１５ｄｔｅｘクラスの細い原糸を使用し、織物の引裂き強度を高めるために、高強力の補強糸を経糸及び／又は緯糸に配列して織りこまれている軽量織物及びそれを用いたスポーツ用衣料、例えばウィンドブレーカー用生地等を提供せんとするものである。
スポーツ衣料用途や一般被服材料用途などの衣料材料は耐久撥水素材や吸水速乾機能などの機能素材として広く合成繊維が利用されている。
特にスポーツ衣料用途についてはアウトドアスポーツの普及に伴って、その需要が年々増加しつつあり、テント、寝袋、帆布等の資材用途や衣料等の軽量化、薄地化に対する要求も高くなってきている。
【０００５】
このような要求にこたえるため、構成糸条の繊度を小さくしていくか、あるいは織密度を少なくすることにより織物の軽量化、薄地化を行う方法が種々提案されている。
しかしながら、構成糸条の繊度を小さくしていくと、原糸自身の持つ強度が小さくなり、引き裂き強度を上げるための織物組織をリップストップタフタにしても、満足な引き裂き強度の織物を得ることができない。
又、織密度を少なくしていくと、布帛自体の糸ズレが起こりやすくなり満足のいく軽量化には繋がらない。
従って、従来の方法では、実用上問題のない引き裂き強度を保持しながら、従来の軽量織物よりも更に軽量化を進めることは困難であった。
本発明の目的は、上記のような二律背反する問題を克服し、生地の引き裂き強度を低下することなく、従来の軽量織物よりも更に軽量化した織物を提供することにある。
【０００６】
【課題を解決するための手段】
上記問題を解決するために本発明者が鋭意研究を進めた結果、軽量織物を製織する際、経糸及び／又は緯糸に、ベースの原糸とは別に、特定繊度を有する高強力糸を一定の間隔で配列に組み込むことにより、引裂き強力の低下が無く、且つ従来の布帛よりも軽量の織物が得られることを究明し、本発明に到った。
即ち本発明は、次の通りのものである。
（１）合成繊維からなるベース糸と補強糸から構成される織物であって、目付け（坪量）が４０ｇ／ｍ２以下であり、該ベース糸の繊度が１０〜３０ｄｔｅｘであり、該織物の引裂き強度が８Ｎ以上であることを特徴とする軽量織物。
（２）前記補強糸の繊度が、２０〜６０ｄｔｅｘであることを特徴とする上記（１）記載の軽量織物。
（３）前記補強糸が経糸及び／又は緯糸に配列され、含有率が５〜５０ｗｔ％である事を特徴とする上記（１）または（２）記載の軽量織物。
（４）カバーファクターが１３００〜１７００であることを特徴とする上記（１）〜（３）のいずれかに記載の軽量織物。
（５）上記（１）〜（４）のいずれかに記載の軽量織物を用いることを特徴とするスポーツ衣料用生地。
（６）上記（１）〜（４）のいずれかに記載の軽量織物を用いることを特徴とする資材用生地。
【０００７】
本発明おいては、まずベースを構成する糸条の繊度を小さくした織物において、経糸及び／又は緯糸に、ベースの原糸とは別に高強力の補強糸を配列させて織りこまれており、その高強力の補強糸の織物配列度合いが、５０重量％以下であり、その布帛の目付け（坪量）が４０ｇ／ｍ２以下で、且つ、引き裂き強度が染色加工後８Ｎ以上であることを特徴とする軽量・薄地織物が提供される。
本発明に用いるベース糸及び補強糸は、合成繊維であり、好ましくは、ポリアミド系マルチフィラメントであり、ナイロン６６マルチフィラメントが特に好ましい。ベース糸の素材と補強糸の素材とは、異なっていても良いが、より好ましくは同一素材であり、ナイロン６６マルチフィラメントであることが特に好ましい。
【０００８】
ベース糸の繊度は、１０〜３０ｄｔｅｘが好ましく、より好ましくは１５〜２５ｄｔｅｘである。ベース糸の繊度がこの範囲であると、薄くて、軽量で、補強糸を配列した時の強度を充分に大きくすることができる。ベース糸の単糸繊度は、１〜５ｄｔｅｘが好ましい。
ベース糸の打ち込み本数は、経糸として１２０〜２００本／吋、緯糸として１００〜１７０本／吋が好ましく、より好ましくは、経糸が１４０〜１８０本／吋、緯糸が１３０〜１６０本／吋である。
補強糸の繊度は、２０〜６０ｄｔｅｘが好ましく、より好ましくは、３０〜６０ｄｔｅｘであり、特に好ましくは３０〜５０ｄｔｅｘである。補強糸の単糸繊度は、１〜３ｄｔｅｘが好ましい。
補強糸の繊度がこの範囲であると、ベース糸のとの強度的なバランス、繊度的なバランスが適正であり、織物の表面において凹凸感が少なく、フラットな感触で、薄地軽量で、高引裂き強度を有する織物が得られる。
【０００９】
配列に織り込む高強力の補強糸については、５Ｎ／ｄｔｅｘ以上の破断強度が望ましい。補強糸の繊度については、ベースの繊度よりも４倍以下が好ましく、更に好ましくは３倍以下である。配列に織り込む高強力の補強糸の繊度がベース糸の４倍をこえると製織の際、製織の生産安定性が悪くなる、更に、ベース糸との繊度差が大きくなるため、布帛表面の凹凸感が目立ってしまうという問題を生じやすい。
織り込む補強原糸の重量比率については、５〜５０ｗｔ％が好ましく、１０〜４０重量％の比率で一定間隔に織り込むことが更に好ましい。５ｗｔ％未満であると十分な引裂き強度を保持することができず、又、５０ｗｔ％を超えると、引裂き強度は１０Ｎ以上保持することができるが、生地目付けが重くなってしまうという問題が生じる。
【００１０】
本発明の薄地軽量織物において、織物のカバーファクターは、経緯糸の繊度と打ち込み本数から計算される数値であり、１３００〜１７００が好ましい範囲であり、より好ましくは、１４００〜１５００の範囲である。カバーファクターがこの範囲であると、生地の軽量化と、適度な通気性が得られ、スポーツ衣料用生地においては好適である。
本発明の目付けは、４０ｇ／ｍ２以下が好ましく、更に好ましくは２０〜３０ｇ／ｍ２の範囲である。生地目付けがこの範囲であると、生地は軽量であり、薄くて軽量のスポーツ用衣料生地として好適である。
本発明において使用する織機には特に制限はなく、ウォータージェットルーム織機やエアージェットルーム織機、レピア織機を使用することができるが、経糸及び／又は緯糸が２種類以上の糸が供給できる製織機械であれば、ベース糸と補強糸を供給できるので好ましい。
【００１１】
織物の組織についても制限はなく、平織物の他、綾組織、朱子組織等任意の組織が採用できる。製織後の織物は常法に従って精錬、リラックス、プレセット、染色し、必要に応じて撥水処理やコーティング加工等の後加工を付与することができる。
かくして得られた織物は、従来の軽量織物よりもはるかに軽量でありながら、８Ｎ以上の引裂き強度がある点に特徴を有している。
本発明で得られる薄地軽量織物を用いたスポーツ用衣料は、薄くて軽量であり、適度な通気性を有することから有用であり、例えば、ウィンドブレーカー用に用いた場合、薄地で軽量で、充分な強度があり、更に適度な通気性があり、着用感が良好である。
【００１２】
【発明の実施の形態】
本発明を実施例などを用いて更に具体的に説明する。しかしながら、本発明はこれら実施例などにより何ら限定されるものではない。
実施例で用いた、評価測定方法は以下の通りである。
（１）目付け（坪量）：ＪＩＳ−Ｌ−１０９６
（２）引裂き強度    ：ＪＩＳ−Ｌ−１０９６（ベンジュラム法）
（３）織密度        ：ＪＩＳ−Ｌ−１０９６
【００１３】
【実施例１】
ベース糸（Ａ）として１７ｄｔｅｘ３フィラメントのナイロン６６フィラメント、補強糸（Ｂ）として４４ｄｔｅｘ３４フィラメントのナイロン６６高強力糸を用い、織物の配列として、打ち込み本数をＡ：Ｂが、経糸の場合１４：２、緯糸の場合１５：２になるように配列した平織物をウォータージェットルーム織機を用いて製織した。製織時の打ち込み密度において、経糸密度は１４９本／吋、緯糸密度は１４３本／吋に設定した。
得られた織物を常法に従って精練、プレセットした後、液流染色機にて染色し乾燥した。
得られた織物の特性を表１に示したように、目付け（坪量）は２７ｇ／ｍ２であり、引裂き強度は経糸方向が１０．６Ｎ、緯糸方向が１０．２Ｎと８Ｎ以上の満足する値を得ることができた。
【００１４】
【実施例２】
ベース糸（Ａ）として１７ｄｔｅｘ３フィラメントのナイロン６６フィラメント、補強糸（Ｂ）として４４ｄｔｅｘ３４フィラメントのナイロン６６高強力糸を用い、織物の配列として、打ち込み本数をＡ：Ｂが、経糸の場合２１：３、緯糸の場合２３：３で配列した平織物を製織した。
この際の経糸密度は１４９本／吋、緯糸密度は１４３本／吋に設定した。
得られた織物を情報に従って精練、プレセットした後、液流染色機にて染色し乾燥した。
得られた織物の重さは２７ｇ／ｍ２  であり、引裂き強度は経糸が１０．２Ｎ、緯糸が９．８Ｎと８Ｎ以上の満足する値を得ることができた。
【００１５】
【実施例３】
ベース糸（Ａ）として１７ｄｔｅｘ３フィラメントのナイロン６６フィラメント、補強糸（Ｂ）として３３ｄｔｅｘ２６フィラメントのナイロン６６高強力糸を用い、織物の配列として、打ち込み本数をＡ：Ｂが、経糸の場合１４：２、緯糸の場合１５：２になるように配列した平織物をウォータージェットルーム織機を用いて製織した。製織時の打ち込み密度において、経糸密度は１４９本／吋、緯糸密度は１４３本／吋に設定した。
得られた織物を常法に従って精練、プレセットした後、液流染色機にて染色し乾燥した。
得られた織物の特性を表１に示したように、目付け（坪量）は、２６ｇ／ｍ２  であり、引裂き強度は経糸が９．０Ｎ、緯糸が８．８Ｎと８Ｎ以上の満足する値を得ることができた。
【００１６】
【比較例１】
補強糸のみを用いて織物を製織し、補強糸として４４ｄｔｅｘ３４フィラメントのナイロン６６高強力糸のみを用い、リップストップタフタ織物を製織した。織物の打ち込み密度は、経糸密度は１５３本／吋、緯糸密度は１２２本／吋に設定した。製織後は、実施例１と同じ条件で染色加工し、得られた織物の特性を表１に示した。得られた織物は、５３ｇ／ｍ２  の目付けであり、軽量性に欠け、カバーファクターも大きな値となった。
【００１７】
【比較例２】
ベース糸のみを用いて織物を製織し、１７ｄｔｅｘ３フィラメントのナイロン６６フィラメントのみを用い、リップストップタフタ織物を製織した。織物の打ち込み密度は、経糸密度は１６１本／吋、緯糸密度は１５０本／吋に設定した。製織後は、実施例１と同じ条件で染色加工し、得られた織物の特性を表１に示した。得られた織物は、２４ｇ／ｍ２  の目付けであり、軽量性は良好であるが、引裂き強度が、経糸が４．８Ｎ、緯糸が４．２Ｎと８Ｎ未満の不満足な値であった。カバーファクターも小さな値となった。
【００１８】
【比較例３】
ベース糸（Ａ）として１７ｄｅｔｘ３フィラメントのナイロン６６フィラメント、補強糸（Ｂ）として４４ｄｔｅｘ３４フィラメントのナイロン６６高強力糸を用い、織物の配列として、打ち込み本数をＡ：Ｂが、経糸の場合１：１、緯糸の場合１：１になるように配列した平織物をウォータージェットルーム織機を用いて製織した。製織時の打ち込み密度において、経糸密度は１４５本／吋、緯糸密度は１４６本／吋に設定した。
得られた織物を常法に従って精練、プレセットした後、液流染色機にて染色し乾燥した。
得られた織物の特性を表１に示したように、補強糸の含有率が６４ｗｔ％と大きくなり、目付け（坪量）は、４２ｇ／ｍ２であり、４０ｇ／ｍ２を超える重い織物となった。
【００１９】
【表１】
2004316015.tif 000002
【００２０】
【発明の効果】
本発明によれば、経糸及び／又は緯糸にベースの原糸とは別に補強用の高強力糸を一定の間隔で、特定量配列に組み込むことにより、引裂き強度の良好な、従来の織物よりも更に軽量化した織物を提供することができ、よって、スポーツ用衣料又はテント、寝袋、帆布等の資材用途に好適な薄地の軽量織物を提供することができた。